(57)【要約】【課題】  半導体デバイスの微細化、高速化のためには、デバイス製造時の半導体基板表面の洗浄技術は益々重要となってきている。ウエハー上に形成される半導体デバイスの素子を構成する材料としてはシリコンの他、シリコン酸化膜、シリコン窒化膜等が用いられており、更に近年では新たにコバルトやタングステン等の金属膜が導入されつつある。このような近年用いられるようになった半導体デバイスの素子を構成する材料に対して、ダメージを与えることなく、ウエハー面内に付着する不純物等を効率的に除去できる洗浄液の開発が望まれている。【解決手段】  優れた半導体基板表面の金属イオンや金属不純物の除去性能を維持しつつ、常温で使用可能であり、しかもシリコン酸化膜やタングステン等の金属膜に対してもエッチング等を生じることのない優れた半導体基板用洗浄液を提供する。【選択図】なし【特許請求の範囲】
【請求項１】
キレート剤とキレート促進剤とを含有し、ｐＨが６〜１２であることを特徴とする半導体基板用洗浄液。
【請求項２】
キレート剤が、水酸基又は／及びカルボキシル基を有する複素環式化合物類、ポリアミノカルボン酸類、ポリカルボン酸類、ホスホン基を有する化合物類、オキシカルボン酸類、フェノール類及びトロポロン類からなる群から選ばれる少なくとも１種である請求項１記載の半導体基板用洗浄液。
【請求項３】
キレート剤が、エチレンジアミン４酢酸、シュウ酸、シュウ酸アンモニウム、1-ヒドロキシエチリデン-1,1-ジホスホン酸、クエン酸、クエン酸アンモニウム、カテコール、８−キノリノールおよびトロポロンからなる群から選ばれる少なくとも１種である請求項１または２記載の半導体基板用洗浄液。
【請求項４】
キレート促進剤が、水酸基を有する化合物とフッ化物又はその塩とからなる請求項１〜３のいずれかに記載の半導体基板用洗浄液。
【請求項５】
水酸基を有する化合物が、水酸化アンモニウム、水酸化テトラメチルアンモニウム及び水酸化トリメチル（２―ヒドロキシ）エチルアンモニウムからなる群から選ばれる少なくとも１種である請求項４記載の半導体基板用洗浄液。
【請求項６】
フッ化物又はその塩が、フッ化水素酸又はフッ化アンモニウムである請求項４または５記載の半導体基板用洗浄液。
【請求項７】
水酸基を有する化合物が水酸化アンモニウムであり、フッ化物又はその塩がフッ化アンモニウムである請求項４〜６のいずれかに記載の半導体基板用洗浄液。
【請求項８】
更にｐＨ緩衝剤を含むことを特徴とする請求項1〜７のいずれかに記載の半導体基板用洗浄液。
【請求項９】
ｐＨ緩衝剤がフタル酸水素アンモニウム、クエン酸二水素アンモニウム、塩化アンモニウム、クエン酸アンモニウム、炭酸水素アンモニウム、炭酸アンモニウム及び酢酸アンモニウムからなる群から選ばれる少なくとも一種である請求項８記載の半導体基板用洗浄液。
【請求項１０】
更に、以下の式Ｉ又は式ＩＩで示される界面活性剤のいずれか一方又は両方を含有することを特徴とする請求項１〜９のいずれかに記載される半導体基板用洗浄液。
ＨＯ−（（ＥＯ）ｘ−（ＰＯ）ｙ）ｚ−Ｈ        （Ｉ）
（ＥＯはオキシエチレン基を表わし、ＰＯはオキシプロピレン基を表わし、ｘ及びｙはｘ／（ｘ＋ｙ）＝０．０５〜０．４を満足する正の数を表わし、ｚは正の整数を表わす。）
Ｒ−［（（ＥＯ）ｘ−（ＰＯ）ｙ）ｚ−Ｈ］ｍ    （ＩＩ）
（ＥＯはオキシエチレン基を表わし、ＰＯはオキシプロピレン基を表わし、ｘ及びｙはｘ／（ｘ＋ｙ）＝０．０５〜０．４を満足する正の数を表わし、ｚは正の整数を表わし、Ｒは、Ｒ１−Ｏ−、Ｈ２Ｎ−Ｒ２−ＮＨ−、Ｈ２Ｎ−Ｒ３−Ｏ−で表される１価の基、Ｈ２Ｎ−Ｒ２−Ｎ＜ 、−ＨＮ−Ｒ３−Ｏ−、−ＮＨ−Ｒ３−ＮＨ−で表される２価の基、−ＨＮ−Ｒ２−Ｎ＜ 、＞Ｎ−Ｒ３−Ｏ−で表される３価の基、または ＞Ｎ−Ｒ２−Ｎ＜で表される４価の基を表わし、ｍはＲの価数に対応した１以上４以下の整数を表わす。Ｒ１は炭素数１〜２０のアルキル基を表わし、Ｒ２及びＲ３はそれぞれ独立に炭素数１〜１０のアルキレン基を表わす。）。
【請求項１１】
請求項１〜１１のいずれかに記載の半導体基板用洗浄液を用い、半導体基板を洗浄することを特徴とする半導体基板の洗浄方法。
【発明の詳細な説明】
【技術分野】
【０００１】
本発明は、半導体基板用洗浄液に関する。
【背景技術】
【０００２】
半導体デバイスの微細化、高速化に伴い、デバイス製造時の半導体基板表面の洗浄技術は益々重要となってきている。基板として用いられるシリコンウエハーは、デバイスの製造歩留まり向上のため、大口径化が進み、ウエハー上に形成される半導体デバイスの素子を構成する材料としてはシリコンの他、シリコン酸化膜、シリコン窒化膜等が用いられており、更に近年では新たにコバルトやタングステン等の金属膜が導入されつつある。このような近年用いられるようになった半導体デバイスの素子を構成する材料に対して、ダメージを与えることなく、ウエハー面内に付着する不純物等を効率的に除去できる洗浄液の開発が望まれている。
【０００３】
従来より、基板ウエハーの洗浄液としては、アンモニア水と過酸化水素水と水との混合液、あるいは塩酸と過酸化水素水と水との混合液等が用いられ、これを４０〜８０℃で加熱し、微粒子や金属不純物を除去するといったことが行われていた（特許文献１）。しかし、このような方法を大口径ウエハーに適用する場合、エネルギー効率が悪いという問題や、加温によって生じた蒸気による装置の腐食等の問題があった。
そこで、フッ酸のような酸性の水溶液中に、アルカリ成分として微量のアンモニアか、キレート剤であるエチレンジアミン４酢酸を含有させたｐＨ１の常温で使用可能な洗浄液が提案されている（特許文献２）。しかしながらこのような酸性の洗浄液はシリコン酸化膜やタングステン等の金属膜をエッチングし、腐食等のダメージを与えるといった問題があった。
【０００４】
【特許文献１】特許３１９８８７８号公報。
【特許文献２】特許２５８６３０４号公報。
【発明の開示】
【発明が解決しようとする課題】
【０００５】
本発明は、常温で使用でき、半導体基板上の粒子状異物やイオン状異物等の除去において優れた洗浄性を維持しつつ、シリコン酸化膜やタングステン等の金属膜に対してのエッチングを大幅に抑制しうる半導体基板用洗浄液を提供するものである。
【課題を解決するための手段】
【０００６】
本発明者らは、上記した問題を解決し得る半導体基板用洗浄液を見出すべく、鋭意検討を重ねた結果、キレート剤とキレート促進剤とを含有しｐＨが６〜１２である洗浄液が、常温で使用した際に半導体基板表面の金属イオンや金属不純物の除去に関して優れた洗浄性を維持しつつ、シリコン酸化膜やタングステン等の金属膜に対してのエッチングを大幅に抑制しうることを見出し、本発明を完成させるに至った。
【０００７】
即ち、本発明は、
１.キレート剤とキレート促進剤とを含有し、ｐＨが６〜１２であることを特徴とする半導体基板用洗浄液、
２．キレート剤が、水酸基又は／及びカルボキシル基を有する複素環式化合物類、ポリアミノカルボン酸類、ポリカルボン酸類、ホスホン基を有する化合物類、オキシカルボン酸類、フェノール類及びトロポロン類からなる群から選ばれる少なくとも１種である上記１項記載の半導体基板用洗浄液、
３．キレート剤が、エチレンジアミン４酢酸、シュウ酸、シュウ酸アンモニウム、1-ヒドロキシエチリデン-1,1-ジホスホン酸、クエン酸、クエン酸アンモニウム、カテコール、８−キノリノールおよびトロポロンからなる群から選ばれる少なくとも１種である上記１または２項記載の半導体基板用洗浄液、
４.キレート促進剤が、水酸基を有する化合物とフッ化物又はその塩とからなる上記１〜３項のいずれかに記載の半導体基板用洗浄液、
５.水酸基を有する化合物が、水酸化アンモニウム、水酸化テトラメチルアンモニウム及び水酸化トリメチル（２―ヒドロキシ）エチルアンモニウムからなる群から選ばれる少なくとも１種である上記４項記載の半導体基板用洗浄液、
６.フッ化物又はその塩が、フッ化水素酸又はフッ化アンモニウムである上記４又は５項記載の半導体基板用洗浄液、
７.水酸基を有する化合物が水酸化アンモニウムであり、フッ化物又はその塩がフッ化アンモニウムである上記４〜６項のいずれかに記載の半導体基板用洗浄液、
８.更にｐＨ緩衝剤を含むことを特徴とする上記1〜７項のいずれかに記載の半導体基板用洗浄液、
９.ｐＨ緩衝剤がフタル酸水素アンモニウム、クエン酸二水素アンモニウム、塩化アンモニウム、クエン酸アンモニウム、炭酸水素アンモニウム、炭酸アンモニウム及び酢酸アンモニウムからなる群から選ばれる少なくとも一種である上記８項記載の半導体基板用洗浄液、
１０.更に、以下の式Ｉ又は式ＩＩで示される界面活性剤のいずれか一方又は両方を含有することを特徴とする上記１〜９項のいずれかに記載される半導体基板用洗浄液。
ＨＯ−（（ＥＯ）ｘ−（ＰＯ）ｙ）ｚ−Ｈ        （Ｉ）
（ＥＯはオキシエチレン基を表わし、ＰＯはオキシプロピレン基を表わし、ｘ及びｙはｘ／（ｘ＋ｙ）＝０．０５〜０．４を満足する正の数を表わし、ｚは正の整数を表わす。）
Ｒ−［（（ＥＯ）ｘ−（ＰＯ）ｙ）ｚ−Ｈ］ｍ    （ＩＩ）
（ＥＯはオキシエチレン基を表わし、ＰＯはオキシプロピレン基を表わし、ｘ及びｙはｘ／（ｘ＋ｙ）＝０．０５〜０．４を満足する正の数を表わし、ｚは正の整数を表わし、ｍは１以上４以下の整数を表わし、Ｒは、Ｒ１−Ｏ−、Ｈ２Ｎ−Ｒ２−ＮＨ−、Ｈ２Ｎ−Ｒ３−Ｏ−で表される１価の基、Ｈ２Ｎ−Ｒ２−Ｎ＜ 、−ＨＮ−Ｒ３−Ｏ−、−ＮＨ−Ｒ３−ＮＨ−で表される２価の基、−ＨＮ−Ｒ２−Ｎ＜ 、＞Ｎ−Ｒ３−Ｏ−で表される３価の基、または ＞Ｎ−Ｒ２−Ｎ＜で表される４価の基を表わし、ｍはＲの価数に対応した１以上４以下の整数を表わす。Ｒ１は炭素数１〜２０のアルキル基を表わし、Ｒ２及びＲ３はそれぞれ独立に炭素数１〜１０のアルキレン基を表わす。）
及び
１１.上記１〜１１項のいずれかに記載の半導体基板用洗浄液を用い、半導体基板を洗浄することを特徴とする半導体基板の洗浄方法、を提供するものである。
【発明の効果】
【０００８】
本発明によれば、優れた半導体基板表面の金属イオンや金属不純物の除去性能を維持しつつ、常温で使用可能であり、しかもシリコン酸化膜やタングステン等の金属膜に対してもエッチング等を生じることのない優れた半導体基板用洗浄液を提供することが可能となる。
【発明を実施するための最良の形態】
【０００９】
以下、本発明について詳細に説明する。
本発明の半導体基板用洗浄液は、キレート剤とキレート促進剤とを含有してなる。
ここで、キレート剤としては、水酸基又は／及びカルボキシル基を有する複素環式化合物類、ポリアミノカルボン酸類、ポリカルボン酸類、ホスホン基を有する化合物類、オキシカルボン酸類、フェノール類及びトロポロン類からなる群から選ばれる少なくとも１種のキレート剤を挙げることができる。
【００１０】
ここで、ポリアミノカルボン酸類としては、例えば、エチレンジアミン四酢酸（ＥＤＴＡ）、トランス−１，２−シクロヘキサンジアミン四酢酸（ＣｙＤＴＡ）、ニトリロトリ酢酸（ＮＴＡ）、ジエチレントリアミンペンタ酢酸（ＤＴＰＡ）、Ｎ−（２−ヒドロキシエチル）エチレンジアミン−Ｎ，Ｎ’，Ｎ’−トリ酢酸（ＥＤＴＡ−ＯＨ）等が挙げられ、更にこれらの化合物の塩が挙げられる。
ポリアミノカルボン酸類の塩としては、例えば、上記の酸のアンモニウム塩、ナトリウム塩、カリウム塩等が挙げられる。
これらの中ではエチレンジアミン四酢酸（ＥＤＴＡ）及びそのアンモニウム塩が好ましい。
【００１１】
ポリカルボン酸類としては、例えば、シュウ酸、マロン酸、コハク酸、グルタン酸、メチルマロン酸、２−カルボキシ酪酸等が挙げられ、更にはこれらの化合物の塩が挙げられる。
ポリカルボン酸類の塩としては、例えば、上記の酸のアンモニウム塩、ナトリウム塩、カリウム塩などが挙げられる。
これらの中では、シュウ酸及びそのアンモニウム塩が好ましい。
【００１２】
ホスホン基を有する化合物類としては、例えばエチレンジアミンテトラメチレンホスホン酸、エチレンジアミンジメチレンホスホン酸、ニトリロトリスメチレンホスホン酸、1-ヒドロキシエチリデン-1,1-ジホスホン酸等が挙げられ、更にはこれらの化合物の塩が挙げられる。
ホスホン基を有する化合物類の塩としては、例えば、上記の化合物のアンモニウム塩、ナトリウム塩、カリウム塩などが挙げられる。
これらの中で１−ヒドロキシエチリデンジホスホン酸及びそのアンモニウム塩が好ましい。
【００１３】
オキシカルボン酸類としては、例えば、グルコン酸、酒石酸、クエン酸等が挙げられ、更にはこれらの化合物の塩が挙げられる。
オキシカルボン酸類の塩としては、例えば、上記の酸のアンモニウム塩、ナトリウム塩、カリウム塩などが挙げられる。
これらの中ではクエン酸及びそのアンモニウム塩が好ましい。
【００１４】
フェノール類としては、例えば、フェノール、クレゾール、エチルフェノール、t-ブチルフェノール、メトキシフェノール、カテコール、レゾルシノール、ヒドロキノン、４−メチルピロカテコール、２−メチルヒドロキノン、ピロガロール、３，４−ジヒドロキシ安息香酸、没食子酸、２，３，４−トリヒドロキシ安息香酸、２，４−ジヒドロキシ−６−メチル安息香酸、エチレンジアミンジオルトヒドロキシフェニル酢酸［ＥＤＤＨＡ］、Ｎ，Ｎ−ビス（２−ヒドロキシベンジル）エチレンジアミン−Ｎ，Ｎ−２酢酸［ＨＢＥＤ］、エチレンジアミンジヒドロキシメチルフェニル酢酸［ＥＤＤＨＭＡ］などが挙げられ、中でもカテコールが好ましい。
【００１５】
水酸基及び／又はカルボキシル基を有する複素環式化合物類としては、例えば、８−キノリノール、２−メチル−８−キノリノール、キノリンジオール、１−（２−ピリジルアゾ）−２−ナフトール、２−アミノ−４，６，７−プテリジントリオール、５，７，３’４’−テトラヒドロキシフラボン［ルテオリン］、３，３’−ビス〔Ｎ，Ｎ−ビス（カルボキシメチル）アミノメチル〕フルオレセイン［カルセイン］、２，３−ヒドロキシピリジンなどが挙げられ、中でも８−キノリノールが好ましい。
【００１６】
トロポロン類としては、例えば、トロポロン、６−イソプロピルトロポロンなどが挙げられ、中でもトロポロンが好ましい。
【００１７】
本発明の洗浄液におけるキレート剤の含有量は、通常０．００００１〜１０重量％であり、好ましくは０．０００１〜１重量％である。０．００００１重量％未満では、キレート剤として金属の除去性能が低下する傾向があり、１０重量％を超えると、洗浄液中での溶解性が低下する傾向がある。
【００１８】
本発明の洗浄液にはキレート促進剤が含有される。
キレート促進剤としては、キレート剤の金属除去性を向上させるものであれば特に限定されず、例えばフッ化物又はその塩や、水酸基を有する化合物、フッ化物又はその塩と水酸基を有する化合物との両方等が挙げられる。
中でも、半導体基板の表面に付着している金属不純物のキレート化促進効果が高いことから、フッ化物又はその塩と水酸基を有する化合物との両方を含有することが好ましい。
【００１９】
ここで、フッ化物又はその塩としては、例えば、フッ化水素酸、フッ化カリウム、フッ化ナトリウム、フッ化アンモニウムなどが挙げられる。中でもフッ化アンモニウムが好ましい。
【００２０】
水酸基を有する化合物としては、無機化合物、第４級アンモニウム等の水酸化物やアルカノールアミン類が挙げられ、具体的には例えば、無機化合物として水酸化ナトリウム、水酸化カリウム、水酸化アンモニウム等、第４級アンモニウムとして水酸化テトラメチルアンモニウム、水酸化トリメチル（２−ヒドロキシ）エチルアンモニウム等、アルカノールアミン類としてモノエタノールアミン、ジエタノールアミン、トリエタノールアミン、２−メチルアミノエタノール、２−エチルアミノエタノール、Ｎ−メチルジエタノールアミン、ジメチルアミノエタノール、２−（２−アミノエトキシ）エタノール、１−アミノ−２−プロパノール、モノプロパノールアミン、ジブタノールアミン等が挙げられる。
中でも半導体基板表面を金属汚染させないという観点から、水酸化アンモニウム、水酸化テトラメチルアンモニウムが好ましい。
【００２１】
本発明の洗浄液中には、キレート促進剤が通常０．０００１〜４０重量％含有され、好ましくは０．００１〜１０重量％、より好ましくは０．１〜５重量％含有される。
本発明の洗浄液に、キレート促進剤として、フッ化物又はその塩と水酸基を有する化合物とが両方含有される場合、その含有量は上記の範囲から選ばれる任意の割合が選択され、具体的には水酸基を有する化合物が通常０．００００５〜３０重量％、好ましくは０．００１〜１重量％、フッ化物又はその塩が通常０．００００５〜４０重量％、好ましくは０．０１〜５重量％含有される。
【００２２】
本発明洗浄液における、水酸基を有する化合物の濃度が０．００００５重量％未満では、金属除去性が低下する傾向があり、３０重量％を超えると、シリコンなどの半導体基板の表面が荒れる傾向がある。本発明洗浄液におけるフッ化物又はその塩の濃度が０．００００５重量％未満では、金属除去性が低下する傾向があり、４０重量％を超えると、金属除去性が向上しない傾向があるので経済的とは言えない。
【００２３】
本発明の洗浄液にキレート促進剤としてフッ化物又はその塩と、水酸基を有する化合物との両方が含有される場合、本発明の洗浄液におけるこれらの化合物の含有量は、上記のキレート促進剤の含有量の範囲内において、ｐＨ６〜１２の範囲で、液の目的とするｐＨとなるような最適な量がそれぞれ選択される。
【００２４】
具体的には水酸基を有する化合物として水酸化アンモニウムを、フッ化物又はその塩としてフッ化アンモニウムを含有する場合、水酸化アンモニウム０.０１５重量％に対し、フッ化アンモニウムが通常０.４５〜０.０１５重量％の範囲で選択される。
【００２５】
本発明の洗浄液はｐＨ６〜１２の中性からアルカリ性であることが好ましい。
本発明の洗浄液は、半導体基板上の金属イオンや金属不純物を除去するのみならず、基板上の半導体素子にエッチングダメージを与えにくいという性能を有しており、こうした性能を満足するために上記のｐＨであることが求められる。この範囲よりも低いｐＨの場合は、液が酸性となって半導体素子を構成する金属膜やシリコン酸化膜をエッチングする場合があり、高いｐＨの場合は、基板のシリコンそのものをエッチングしてしまう場合がある。
【００２６】
本発明の洗浄液をｐＨ６〜１２の中性からアルカリ性にするには、上記に記載された各成分の濃度範囲から適当な濃度を選択し、最適なｐＨになるように調整すればよい。
【００２７】
本発明の洗浄液には、必要に応じてｐＨ緩衝剤が含有される。
本発明の洗浄液に含有されるｐＨ緩衝剤としては、金属を含まない化合物の塩が好ましく、具体的には例えばフタル酸水素アンモニウム、クエン酸二水素アンモニウム、塩化アンモニウム、クエン酸アンモニウム、炭酸アンモニウム、炭酸水素アンモニウム、酢酸アンモニウム等が挙げられ、中でも炭酸アンモニウム、炭酸水素アンモニウム等がより好ましい。
【００２８】
本発明の洗浄液中にｐＨ緩衝剤が含有される場合は、本発明の洗浄液において通常０．０１〜１０重量％、好ましくは０．１〜５重量％含有される。
ｐＨ緩衝剤は液のｐＨを安定化させる働きを有しており、本発明の洗浄液中にｐＨ緩衝剤を含有させることで、本発明の洗浄液を循環使用する際にもｐＨを安定させることができる。
本発明の洗浄液を循環使用する際において、本発明の洗浄液におけるｐＨ緩衝剤の含有量が０．０１重量％未満では液のｐＨの安定化が不十分となる傾向があり、１０重量％を超えると、液中での溶解性が不十分となる傾向があり、また洗浄した半導体基板表面に不溶解成分が付着して基板を汚染させる傾向にある。
【００２９】
本発明の洗浄液にｐＨ緩衝剤が含有される場合、洗浄液中の水酸基を有する化合物とｐＨ緩衝剤の組み合わせにより、安定的にｐＨが存在する範囲が決定され、例えば水酸基を有する化合物として水酸化アンモニウムを、ｐH緩衝剤として炭酸アンモニウムを用いた場合、ｐＨは７．０〜８．５で安定し、また、水酸化アンモニウムと、ｐH緩衝剤として炭酸アンモニウムの代わりに塩化アンモニウムとを用いた場合、ｐＨ８．０〜１１．０で安定化する。
【００３０】
本発明の洗浄液には界面活性剤が含有されていてもよい。
その際、本発明の洗浄液に含有される界面活性剤としては例えば次の式Ｉ
ＨＯ−（（ＥＯ）ｘ−（ＰＯ）ｙ）ｚ−Ｈ        （Ｉ）
（ＥＯはオキシエチレン基を表わし、ＰＯはオキシプロピレン基を表わし、ｘ及びｙはｘ／（ｘ＋ｙ）＝０．０５〜０．４を満足する正の数を表わし、ｚは正の整数を表わす。）
で表される界面活性剤及び式ＩＩ
Ｒ−［（（ＥＯ）ｘ−（ＰＯ）ｙ）ｚ−Ｈ］ｍ    （ＩＩ）
（ＥＯはオキシエチレン基を表わし、ＰＯはオキシプロピレン基を表わし、ｘ及びｙはｘ／（ｘ＋ｙ）＝０．０５〜０．４を満足する正の数を表わし、ｚは正の整数を表わし、Ｒは、Ｒ１−Ｏ−、Ｈ２Ｎ−Ｒ２−ＮＨ−、Ｈ２Ｎ−Ｒ３−Ｏ−で表される１価の基、Ｈ２Ｎ−Ｒ２−Ｎ＜ 、−ＨＮ−Ｒ３−Ｏ−、−ＮＨ−Ｒ３−ＮＨ−で表される２価の基、−ＨＮ−Ｒ２−Ｎ＜ 、＞Ｎ−Ｒ３−Ｏ−で表される３価の基、または ＞Ｎ−Ｒ２−Ｎ＜で表される４価の基を表わし、ｍはＲの価数に対応した１以上４以下の整数を表わす。Ｒ１は炭素数１〜２０のアルキル基を表わし、Ｒ２及びＲ３はそれぞれ独立に炭素数１〜１０のアルキレン基を表わす。）で表される界面活性剤が挙げられる。
【００３１】
前記式Ｉ及びＩＩで示される化合物において、ＥＯはオキシエチレン基［−ＣＨ2−ＣＨ2−Ｏ−］を表わし、ＰＯはオキシプロピレン基［−ＣＨ（ＣＨ3）−ＣＨ2−Ｏ−］または［−ＣＨ2−ＣＨ（ＣＨ3）−Ｏ−］を表わす。
ｘ及びｙは、ｘ／（ｘ＋ｙ）が０．０５〜０．４を満足する正の数を表わす。
ｘ／（ｘ＋ｙ）が０．０５未満では、洗浄液調整時の溶解性が不十分となり、一方０．４を超えると、液の消泡性が不十分となる傾向がある。
【００３２】
ここで、一般式（Ｉ）及び（ＩＩ）における（（ＥＯ）ｘ−（ＰＯ）ｙ）ｚで示されるユニットは、ブロック共重合体であってもランダム共重合体であっても、ブロック性を帯びたランダム共重合体であってもよい。中でも、ブロック共重合体であることが好ましい。
【００３３】
式（ＩＩ）中、Ｒは、Ｒ１−Ｏ−、Ｈ２Ｎ−Ｒ２−ＮＨ−、Ｈ２Ｎ−Ｒ３−Ｏ−で表される１価の基、Ｈ２Ｎ−Ｒ２−Ｎ＜ 、−ＨＮ−Ｒ３−Ｏ−、−ＮＨ−Ｒ３−ＮＨ−で表される２価の基、−ＨＮ−Ｒ２−Ｎ＜ 、＞Ｎ−Ｒ３−Ｏ−で表される３価の基、または ＞Ｎ−Ｒ２−Ｎ＜で表される４価の基を表わし、ｍはＲの価数に対応した１以上４以下の整数を表わす。当該置換基においてＲ１は炭素数１〜２０のアルキル基を表わし、Ｒ２及びＲ３はそれぞれ独立に炭素数１〜１０のアルキレン基を表わす。
Ｒ１−Ｏ−は、Ｒ１−ＯＨの水酸基から水素原子を除いた残基であるが、Ｒ１−ＯＨとしては、例えば、２−エチルヘキシルアルコール、セチルアルコール、オレイルアルコール、ラウリルアルコール、トリデシルアルコール、牛脂アルコール、ヤシ油アルコール等の１価アルコール、エチレングリコール、プロピレングリコール、１、３ープロパンジオール、１、２ーブタンジオール、１、３ーブタンジオール、２、３ーブタンジオール、１、４ーブタンジオール、２ーメチルー１、２ープロパンジオール、２ーメチルー１、３ープロパンジオール等の２価のアルコール、グリセリン、トリメチロールエタン、トリメチロールプロパン等の３価のアルコール、ペンタエリスリトール、ソルビトール等の４価のアルコール等が挙げられる。
Ｈ２Ｎ−Ｒ２−ＮＨ−、Ｈ２Ｎ−Ｒ２−Ｎ＜ 、−ＨＮ−Ｒ２−ＮＨ−、−ＨＮ−Ｒ２−Ｎ＜ 、＞Ｎ−Ｒ２−Ｎ＜は、Ｈ２Ｎ−Ｒ２−ＮＨ２のアミンから水素原子を除いた残基であるが、Ｈ２Ｎ−Ｒ２−ＮＨ２としては、例えば、エチレンジアミン、プロピレンジアミンなどが挙げられる。
Ｈ２Ｎ−Ｒ３−Ｏ−、−ＨＮ−Ｒ３−Ｏ−または ＞Ｎ−Ｒ３−Ｏ− は、Ｈ２Ｎ−Ｒ３−ＯＨから水素原子を除いた残基であるが、Ｈ２Ｎ−Ｒ３−ＯＨとしては、例えば、モノエタノールアミン、ジエタノールアミン、トリエタノールアミン、２−メチルアミノエタノール、２−エチルアミノエタノール、Ｎ−メチルジエタノールアミン、ジメチルアミノエタノール、２−（２−アミノエトキシ）エタノール、１−アミノ−２−プロパノール、モノプロパノールアミン、ジブタノールアミンなどが挙げられる。
【００３４】
前記式（Ｉ）及び（ＩＩ）で示される化合物中の、（ＰＯ）ｙ部分の平均分子量は５００〜５０００であることが好ましい。
平均分子量が５００未満では、洗浄性能が不十分となる傾向があり、一方、平均分子量が５０００を超えると、調合時の溶解性が不十分となる傾向がある。
【００３５】
式（Ｉ）の具体例としては、ポリオキシエチレンポリオキシプロピレングリコールが挙げられ、（ＩＩ）で表される化合物のより具体例としては、ポリオキシエチレンポリオキシプロピレン２−エチルヘキシルエーテル、ポリオキシエチレンポリオキシプロピレントリデシルエーテル、エチレンジアミン付加型ポリオキシエチレンポリオキシプロピレングリコール等が挙げられる。
本発明の洗浄液にはこれらが一種または２種以上含有されていても良い。
【００３６】
本発明の洗浄液に界面活性剤が含有される場合には、シリコンやポリシリコン等に対するエッチングがより一層抑制される。
その場合には本発明の洗浄液に対して界面活性剤が通常０．０００１〜１０重量％、好ましくは０．００１〜０．１重量％、更に好ましくは０．００１〜０．０１重量％含有される。
この濃度より低い場合は、その添加効果が発揮されず、濃度が高い場合には洗浄液の気泡性が激しくなり、洗浄液をポンプ等で供給する場合等の取り扱いが困難となる。
【００３７】
本発明の洗浄液には式（Ｉ）及び式（ＩＩ）で表される界面活性剤が両方含有されていてもよく、またどちらか一方のみが含有されていても良い。
【００３８】
本発明の洗浄液に、式（Ｉ）または式（ＩＩ）で表される構造の界面活性剤を含有させることにより、半導体基板、特にシリコンやポリシリコンへのエッチングダメージをより抑制することができる。
【００３９】
本発明の洗浄液には必要に応じて、本発明の目的を損わない範囲で、アニオン系、カチオン系等の各種界面活性剤、分散剤、金属の防食剤、過酸化水素水等のその他の成分が含有されていてもよい。
これらその他の成分の含有量としては０．０１重量％〜１０重量％、好ましくは０．１重量％〜５重量％である。
【００４０】
本発明の洗浄液は、溶媒としての水、有機溶媒又はそれらの混合液の中に、キレート剤、キレート促進剤、必要に応じてｐＨ緩衝剤や界面活性剤等その他の成分を添加して溶解させることで得ることができる。
【００４１】
本発明の洗浄液に含有されうる有機溶媒としては、キレート剤とキレート促進剤を溶解できるものであれば特に限定されないが、例えば、（多価）アルコール類およびその誘導体、アミド類、ケトン類、エステル類及び含硫黄化合物が挙げられる。
【００４２】
ここで、(多価)アルコールおよびその誘導体としては、例えば、テトラヒドロフルフリルアルコ−ル、フルフリルアルコ−ル、プロパギルアルコ−ル、ジエチレングリコールジメチルエーテル、ジエチレングリコールジエチルエーテル、ジエチレングリコールモノブチルエーテル、ジエチレングリコールモノエチルエーテルアセテート、テトラエチレングリコール、トリエチレングリコール、ジエチレングリコール、グリセリントリアセテート、グリセリントリグリシジルエーテル、グリセリンジグリシジルエーテル、エチレングリコールモノメトキシメチルエーテル、エチレングリコールジグリシジルエーテル、ジエチレングリコールエチルメチルエーテル、グリセリン、ジプロピレングリコールモノメチルエーテル、ジプロピレングリコール、ジプロピレングリコールモノエチルエーテル、プロピレングリコール等が挙げられ、好ましくは、テトラヒドロフルフリルアルコ−ル、ジエチレングリコールモノブチルエーテル、ジエチレングリコールモノエチルエーテルアセテートである。
アミド類としては、例えば、N- メチルピロリドン、ジメチルアセトアミド、Ｎ，Ｎ-ジメチルホルムアミド、N-メチルホルムアミド、1,3-ジメチル-2-イミダゾリジノン等が挙げられ、好ましくは、N,N-ジメチルホルムアミド、N-メチルピロリドンである。
ケトン類としては、例えば、ジアセトンアルコール等が挙げられる。
エステル類としては、例えば、γ-ブチロラクトン、エチレンカーボネートが
挙げられ、好ましくは、γ-ブチロラクトンである。
含硫黄化合物としては、例えば、ジメチルスルホキシドが挙げられる。
また、これら有機溶媒は水と任意に混合して用いてもよい。
【００４３】
本発明の洗浄液を用いて半導体基板を洗浄することにより、該表面の金属イオンや金属不純物が効率的に除去される。
【００４４】
本発明の洗浄液が用いられる半導体基板としては、例えばデバイスを製造する前のシリコンウエハー表面はもとより、その後デバイスを製造する上で、シリコン酸化膜やシリコン窒化膜等の絶縁膜が挙げられ、またタングステンやコバルト、銅、アルミニウム、チタン、チタンナイトライド、タンタル、ルテニウム、ハフニウム等の金属膜、比誘電率が３．０以下の低誘電率絶縁膜、ポリシリコン膜、アモルファスシリコン膜等、デバイスを構成する材料が露出しているあらゆる表面を有する基板が挙げられる。
【００４５】
本発明の洗浄液を半導体基板の洗浄に用いる場合、本発明の洗浄液の温度は４０℃未満であることが好ましく、２０℃〜４０℃未満がより好ましくは、２０℃〜３０℃の温度であることが特に好ましい。
【００４６】
本発明の洗浄方法としては、本発明の洗浄液を用いて半導体基板を洗浄する方法が挙げられ、具体的には半導体基板を本発明の洗浄液に直接浸漬することによる浸漬洗浄法、浸漬洗浄法に超音波照射を併用した方法、本発明の洗浄液を半導体基板表面に吹きかけるスプレー洗浄、本発明の洗浄液を吹きかけながらブラシにより洗浄するブラシスクラブ洗浄法、ブラシスクラブ洗浄法に超音波照射を併用する方法などが挙げられる。
【００４７】
本発明の洗浄液は、シリコンウエハーなどの半導体基板の表面に付着している金属イオンや金属不純物の除去に好適である。
【実施例】
【００４８】
以下、本発明を実施例により更に詳細に説明するが、本発明が実施例により限定されるものでない。
【００４９】
実施例１
表１記載の組成及び濃度に従い、本発明の洗浄液（洗浄液１とする。）を調製した。また、比較として表１記載の濃度に従い、水酸化アンモニウムとフッ化水素酸からなる洗浄液（これを、比較例１とする。）及び比較例１に更にキレート剤としてエチレンジアミン４酢酸を含有する洗浄液（これを、比較例２とする。）、同じく1-ヒドロキシエチリデン-1,1-ジホスホン酸を含有する洗浄液（これを、比較例３とする。）を調製した。上記で調製した各洗浄液中に、あらかじめ金属汚染をさせたシリコンが全面に露出しているウエハー（これを、基板１とする。）及びシリコン酸化膜が全面露出しているウエハー（これを、基板２とする）を５分間浸漬した。また、洗浄前後においてウエハー上の金属不純物濃度をＩＣＰ−ＭＳ分析装置により分析した。その後、洗浄前と洗浄後におけるシリコンウェハーの金属不純物濃度から以下に示す方法により洗浄率を求めた。また、基板２については、洗浄前後のシリコン酸化膜の膜厚を測定し、各洗浄液でのエッチングレートの比較を行った。結果を表２に示す。
【００５０】
洗浄前の基板１上における金属不純物濃度は、Ｆｅ：２８×１０１０ａｔｏｍｓ／ｃｍ２、Ａｌ：５１×１０１０ａｔｏｍｓ／ｃｍ２、Ｃｕ：７２×１０１０ａｔｏｍｓ／ｃｍ２であり、基板２上における金属不純物濃度はＦｅ：３００×１０１０ａｔｏｍｓ／ｃｍ２、Ａｌ：４００×１０１０ａｔｏｍｓ／ｃｍ２、Ｃｕ：１６０×１０１０ａｔｏｍｓ／ｃｍ２であった。
【００５１】
洗浄率の求め方は次の通り。
＜数１＞
洗浄率＝（１−洗浄後のシリコンウェハー上の不純物濃度／洗浄前のシリコンウェハー上の不純物濃度）×１００
【００５２】
【表１】
2005101479.tif 000002
＊１：1-ヒドロキシエチリデン-1,1-ジホスホン酸
【００５３】
各洗浄液の洗浄率及びシリコン酸化膜のエッチングレート。
【００５４】
【表２】
2005101479.tif 000003
【００５５】
表２より、洗浄液１が比較例１、２及び３と比較して、同等程度の洗浄性を維持していることが分かる。一方で、比較例１、２及び３では、シリコン酸化膜が激しくエッチングされているのに対し、洗浄液１ではエッチングが抑制されている。このことから洗浄液１が比較例１、比較例２及び比較例３と比較してシリコン酸化膜が露出しているような半導体基板の洗浄にも適していることが分かる。
【００５６】
実施例２
表３に記載された組成に従い、洗浄液２及び洗浄液３を調製した。洗浄液２及び３と、図１に示すような循環装置を用いて半導体基板の洗浄を行った。
調製した洗浄液２を図１に示すような循環装置の薬液タンク１に収納し、ノズル２まで循環ポンプ３により供給した。シリコン酸化膜からなる半導体基板４に洗浄液をスプレーし、半導体基板の洗浄を行った。その後洗浄液を回収ドレン５を経て薬液タンク内に戻した。循環ポンプを連続で稼動させ、薬液タンク内の洗浄液ｐＨを経時的に測定した。また、洗浄液３でも同様の試験を行った。結果をあわせて表３に示す。
【００５７】
【表３】
2005101479.tif 000004
＊１：1-ヒドロキシエチリデン-1,1-ジホスホン酸
【００５８】
本実施例のような洗浄液の循環使用においては、ノズルより洗浄液がスプレーされることで洗浄液内の成分の一部が揮発し、ｐＨが変動しやすいが、ｐＨ緩衝液として炭酸アンモニウムを含有させることによりその変化が抑制され、洗浄液の安定性が向上した。
【００５９】
実施例３
表４に記載された組成に従って、洗浄液４及び５を調製した。この洗浄液中にポリシリコン膜が成膜された半導体基板を浸漬させ、浸漬前後のポリシリコン膜の膜厚を測定することによりエッチングレートを測定した。結果を表４に示す。
【００６０】
【表４】
2005101479.tif 000005
＊１：1-ヒドロキシエチリデン-1,1-ジホスホン酸
*  アデカＴＲ７０２：
オキシプロピレン基の平均分子量が２５００〜３０００、ｘ／（ｘ＋ｙ）＝０．２、Ｒが ＞Ｎ−Ｒ２−Ｎ＜ で、Ｒ２はエチレンであり、ｍ＝４である式（ＩＩ）で示される化合物。
【００６１】
実施例３から、式（ＩＩ）で表される界面活性剤を含有する洗浄液の方が、よりポリシリコン膜のエッチングを抑制していることが分かる。このことから式（ＩＩ）で表される界面活性剤を含有する洗浄液の方が、ポリシリコン膜等が露出している基板にはより好適であることが分かる。
【図面の簡単な説明】
【００６２】
【図１】本実施例に用いられた洗浄液を循環使用する半導体基板を洗浄するための洗浄装置の構成の一例。
【図１】
2005101479.tif 000006